(57)【要約】【課題】  小さい曲げが可能な低曲げ損失トレンチ型マルチモードファイバの提供。【解決手段】  クラッド部２より高屈折率のコア部１と、その周囲のクラッド部と、コア部を囲むように設けられクラッド部より低屈折率のトレンチ層３とを有し、コア部は、クラッド部より高屈折率の材料からなる中央の第１コア４と、該第１コアの周りに、屈折率が第１コアと異なり、かつクラッド部より高屈折率の材料からなる第２コア５とからなり、次の特性、（ａ）波長１．２〜１．６μｍの間で２つ以上の伝搬モード（ただし、この伝搬モード数は縮退モードを重複カウントしない数である。）を有し、ＬＰ０１モードとＬＰ１１モードの群屈折率差Δｎｇの絶対値が１×１０−３より小さく、かつ（ｂ）φ＝１０ｍｍの曲げ直径に対して、曲げ損失が波長１．５５μｍで０．１ｄＢ／ｍ以下である、を有することを特徴とする低曲げ損失トレンチ型マルチモードファイバ。【選択図】  図１
2006078543.tif 000002
【特許請求の範囲】
【請求項１】
クラッド部より高屈折率のコア部と、その周囲のクラッド部と、コア部を囲むように設けられクラッド部より低屈折率のトレンチ層とを有し、コア部は、クラッド部より高屈折率の材料からなる中央の第１コアと、該第１コアの周りに、屈折率が第１コアと異なり、かつクラッド部より高屈折率の材料からなる第２コアとからなり、次の特性、
（ａ）波長１．２〜１．６μｍの間で２つ以上の伝搬モード（ただし、この伝搬モード数は縮退モードを重複カウントしない数である。）を有し、ＬＰ０１モードとＬＰ１１モードの群屈折率差Δｎｇの絶対値が１×１０−３より小さく、かつ
（ｂ）φ＝１０ｍｍの曲げ直径に対して、曲げ損失が波長１．５５μｍで０．１ｄＢ／ｍ以下である、
を有することを特徴とする低曲げ損失トレンチ型マルチモードファイバ。
【請求項２】
第１コアのクラッド部に対する比屈折率差Δ１、第１コアの半径ｒ１、第２コアのクラッド部に対する比屈折率差Δ２、第２コアの半径ｒ２が、それぞれ、０．３％≦Δ１≦１％、０．１％≦Δ２≦０．６％、２μｍ≦ｒ１≦５μｍ、３μｍ≦ｒ２≦８μｍの範囲内であることを特徴とする請求項１に記載の低曲げ損失トレンチ型マルチモードファイバ。
【請求項３】
コア部中心からトレンチ層の内側エッジまでの距離ｒ３、コア部中心からトレンチ層の外側エッジまでの距離ｒ４、トレンチ層のクラッド部に対する比屈折率差Δ３が、５μｍ≦ｒ３≦１０μｍ、７μｍ≦ｒ４≦２０μｍ、−１．２％≦Δ３≦−０．２％の範囲内であることを特徴とする請求項１又は２に記載の低曲げ損失トレンチ型マルチモードファイバ。
【請求項４】
コア部とトレンチ層との間の領域の、トレンチ層よりも外側のクラッド部に対する比屈折率差Δ´が−０．２％≦Δ´≦０．２％の範囲内であることを特徴とする請求項１〜３のいずれかに記載の低曲げ損失トレンチ型マルチモードファイバ。
【請求項５】
シングルモードファイバと接続した時、モード分散が波長１．２〜１．６μｍの間で０．５ｎｓ／ｋｍ以下であることを特徴とする請求項１〜４のいずれかに記載の低曲げ損失トレンチ型マルチモードファイバ。
【請求項６】
シングルモードファイバと接続し、光源のＲＭＳスペクトル幅５ｎｍ以下の時、波長分散とモード分散からなる全分散によるパルス幅の劣化が波長１．２〜１．６μｍの間で１ｎｓ／ｋｍ以下であることを特徴とする請求項１〜５のいずれかに記載の低曲げ損失トレンチ型マルチモードファイバ。
【請求項７】
ステップ状屈折率分布を持つシングルモードファイバとの融着接続損失が波長１．５５μｍで０．２ｄＢ以下、メカニカル接続損失が０．４ｄＢ以下となり、かつ反射減衰量が４０ｄＢ以上となることを特徴とする請求項１〜６のいずれかに記載の低曲げ損失トレンチ型マルチモードファイバ。
【請求項８】
同じファイバを接続した時、融着接続損失が波長１．５５μｍで０．２ｄＢ以下、メカニカル接続損失が０．４ｄＢ以下となり、かつ反射減衰量が４０ｄＢ以上となることを特徴とする請求項１〜７のいずれかに記載の低曲げ損失トレンチ型マルチモードファイバ。
【発明の詳細な説明】
【技術分野】
【０００１】
本発明は、極小な曲げ径に対しても低い曲げ損失特性が得られる低曲げ損失トレンチ型マルチモードファイバに関する。本発明のマルチモードファイバは、従来の光ファイバよりも曲げ損失が小さく、接続損失が小さいので、屋内（宅内）の配線などに適している。
【背景技術】
【０００２】
ＦＴＴＨ（Fiber to the home）技術に用いられる屋内配線光ファイバは、配線の柔軟性や施工性を考慮すると、曲げ損失特性に優れることが望ましい。曲げ損失特性を向上させるためには、コア−クラッド間の比屈折率差を大きくすればよいが、比屈折率差が大きいと、高次モードの閉じ込みも強くなってしまい、高次モードのカットオフ波長が長くなってしまう恐れがある。
【０００３】
トレンチ型光ファイバは、ステップ状屈折率分布を有し、クラッド部より高屈折率のコア部と、その周囲のクラッド部と、コア部を囲むように設けられクラッド部より低屈折率のトレンチ層とを有し、このトレンチ層を設けることで低曲げ損失を実現している。
【非特許文献１】S.Matsuo, et al.,“Bend-insensitive and low-splice-loss optical fiber for indoor wiring in FTTH”,OFC2004, ThI3, 2004
【特許文献１】米国特許第４８７７３０４号明細書
【発明の開示】
【発明が解決しようとする課題】
【０００４】
しかしながら、従来のトレンチ型光ファイバでは、低曲げ損失を実現できるものの、曲げ損失を小さくすれば、カットオフ波長が長くなるというトレードオフを完全に克服することはできない（非特許文献１参照。）。
【０００５】
このことは、特に極めて小さな曲げ径（例えば、曲げ直径φ＝１０ｍｍ程度）で曲げた際にも小さな曲げ損失が要求される場合、光伝送路に使用される通常のシングルモードファイバ（以下、ＳＭＦと記す。）との接続において接続損失が大きくなることを犠牲にしなければ達成できないことを意味する。
【０００６】
本発明は前記事情に鑑みてなされ、小さい曲率での曲げが想定される屋内配線光ファイバとして好適な低曲げ損失トレンチ型マルチモードファイバの提供を目的とする。
【課題を解決するための手段】
【０００７】
前記目的を達成するため、本発明は、クラッド部より高屈折率のコア部と、その周囲のクラッド部と、コア部を囲むように設けられクラッド部より低屈折率のトレンチ層とを有し、コア部は、クラッド部より高屈折率の材料からなる中央の第１コアと、該第１コアの周りに、屈折率が第１コアと異なり、かつクラッド部より高屈折率の材料からなる第２コアとからなり、次の特性、
（ａ）波長１．２〜１．６μｍの間で２つ以上の伝搬モード（ただし、この伝搬モード数は縮退モードを重複カウントしない数である。）を有し、ＬＰ０１モードとＬＰ１１モードの群屈折率差Δｎｇの絶対値が１×１０−３より小さく、かつ
（ｂ）φ＝１０ｍｍの曲げ直径に対して、曲げ損失が波長１．５５μｍで０．１ｄＢ／ｍ以下である、
を有することを特徴とする低曲げ損失トレンチ型マルチモードファイバを提供する。
【０００８】
本発明の低曲げ損失トレンチ型マルチモードファイバにおいて、第１コアのクラッド部に対する比屈折率差Δ１、第１コアの半径ｒ１、第２コアのクラッド部に対する比屈折率差Δ２、第２コアの半径ｒ２が、それぞれ、０．３％≦Δ１≦１％、０．１％≦Δ２≦０．６％、２μｍ≦ｒ１≦５μｍ、３μｍ≦ｒ２≦８μｍの範囲内であることが好ましい。
【０００９】
本発明の低曲げ損失トレンチ型マルチモードファイバにおいて、コア部中心からトレンチ層の内側エッジまでの距離ｒ３、コア部中心からトレンチ層の外側エッジまでの距離ｒ４、トレンチ層のクラッド部に対する比屈折率差Δ３が、５μｍ≦ｒ３≦１０μｍ、７μｍ≦ｒ４≦２０μｍ、−１．２％≦Δ３≦−０．２％の範囲内であることが好ましい。
【００１０】
本発明の低曲げ損失トレンチ型マルチモードファイバにおいて、コア部とトレンチ層との間の領域の、トレンチ層よりも外側のクラッド部に対する比屈折率差Δ´が−０．２％≦Δ´≦０．２％の範囲内であることが好ましい。
【００１１】
本発明の低曲げ損失トレンチ型マルチモードファイバにおいて、ＳＭＦと接続した時、モード分散が波長１．２〜１．６μｍの間で０．５ｎｓ／ｋｍ以下であることが好ましい。
【００１２】
本発明の低曲げ損失トレンチ型マルチモードファイバにおいて、ＳＭＦと接続し、光源のＲＭＳスペクトル幅５ｎｍ以下の時、波長分散とモード分散からなる全分散によるパルス幅の劣化が波長１．２〜１．６μｍの間で１ｎｓ／ｋｍ以下であることが好ましい。
【００１３】
本発明の低曲げ損失トレンチ型マルチモードファイバにおいて、ステップ状屈折率分布を持つＳＭＦとの融着接続損失が波長１．５５μｍで０．２ｄＢ以下、メカニカル接続損失が０．４ｄＢ以下となり、かつ反射減衰量が４０ｄＢ以上となることが好ましい。
【００１４】
本発明の低曲げ損失トレンチ型マルチモードファイバにおいて、同じファイバを接続した時、融着接続損失が波長１．５５μｍで０．２ｄＢ以下、メカニカル接続損失が０．４ｄＢ以下となり、かつ反射減衰量が４０ｄＢ以上となることが好ましい。
【発明の効果】
【００１５】
本発明の低曲げ損失トレンチ型マルチモードファイバは、シンプルな構成で非常に低い曲げ損失を有し、かつ光伝送路に使用される通常のＳＭＦと非常に低い接続損失で接続できることから、配線の柔軟性や施工性が要求される屋内配線に適用し、光通信性能を向上させることができる。
【発明を実施するための最良の形態】
【００１６】
本発明の低曲げ損失トレンチ型マルチモードファイバ（以下、ＭＭＦと略記する。）は、主に短距離の信号伝送に用いることを想定し、極小数のマルチモード伝搬を許容するように構成されている。ただし、極力マルチモード伝搬によるモード分散を小さくし、実質的に信号伝送に影響を与えないようにする。また、その代わりに非常に低い曲げ損失が達成でき、かつ通常のＳＭＦと接続する際に非常に低い接続損失を達成できるようになっている。少数のモードが伝搬する光ファイバは既に提案されているが（特許文献１参照。）、極小の曲げ径でも低曲げ損失を有するように設計されていない。
【００１７】
本発明のＭＭＦは、従来のトレンチ型光ファイバに対して、コア部を単純なステップ状屈折率分布ではなく、図１に示すように２段ステップ状屈折率分布としている。
図１は本発明のＭＭＦの屈折率分布の一例を示す図であり、図中符号１はコア部、２はクラッド部、３はトレンチ層、４は第１コア、５は第２コア、６はクラッド部のトレンチ内側領域である。
【００１８】
このＭＭＦは、石英系ガラスからなり、クラッド部２より高屈折率のコア部１と、その周囲のクラッド部２と、コア部１を囲むように設けられクラッド部２より低屈折率のトレンチ層３とからなり、コア部１は、屈折率が最も高い中央の第１コア４と、該第１コアの周りに設けられ、屈折率が第１コアより低くクラッド部２より高い第２コア５とからなり、次の特性、
（ａ）波長１．２〜１．６μｍの間で２つ以上の伝搬モード（ただし、この伝搬モード数は縮退モードを重複カウントしない数である。）を有し、ＬＰ０１モードとＬＰ１１モードの群屈折率差Δｎｇの絶対値が１×１０−３より小さく、かつ
（ｂ）φ＝１０ｍｍの曲げ直径に対して、曲げ損失が波長１．５５μｍで０．１ｄＢ／ｍ以下である、
を有することを特徴としている。
【００１９】
前記群屈折率差Δｎｇの絶対値が１×１０−３よりも大きいと、マルチモード伝搬によるモード分散が大きくなり、信号伝送に影響が生じて信号の品質を劣化させるおそれがある。
またφ＝１０ｍｍの曲げ直径に対して、曲げ損失が波長１．５５μｍで０．１ｄＢ／ｍを超えると、屋内（宅内）配線光ファイバのような小さな曲げ径で小さな曲げ損失が要求される用途に適用し難くなる。
【００２０】
このＭＭＦにおいて、２段ステップ状屈折率分布を持つコア部１は、第１コア４のクラッド部２に対する比屈折率差Δ１、第１コア４の半径ｒ１、第２コア５のクラッド部２に対する比屈折率差Δ２、第２コア５の半径ｒ２が、それぞれ、０．３％≦Δ１≦１％、０．１％≦Δ２≦０．６％、２μｍ≦ｒ１≦５μｍ、３μｍ≦ｒ２≦８μｍ（ただし、ｒ１＜ｒ２）の範囲内であることが好ましい。
また、トレンチ層３は、コア部１中心からトレンチ層３の内側エッジまでの距離ｒ３、コア部１中心からトレンチ層３の外側エッジまでの距離ｒ４、トレンチ層３のクラッド部２に対する比屈折率差Δ３が、５μｍ≦ｒ３≦１０μｍ、７μｍ≦ｒ４≦２０μｍ（ただし、ｒ３＜ｒ４）、−１．２％≦Δ３≦−０．２％の範囲内とすることが好ましい。
【００２１】
コア部１における比屈折率差Δ１、Δ２、半径ｒ１、ｒ２を前記範囲内とするとともに、トレンチ層の位置ｒ３と幅（ｒ４−ｒ３）及び比屈折率差Δ３を前記範囲とすることにより、このＭＭＦは前述した特性（ａ）、（ｂ）を満たすことができるとともに、光伝送路に使用される通常のＳＭＦと非常に低い接続損失で接続できる。このＭＭＦは、ステップ状屈折率分布を持つ通常のＳＭＦと接続した場合、融着接続損失が波長１．５５μｍで０．２ｄＢ以下、それぞれのファイバ端に光コネクタを成端して突き合わせ接続した場合のメカニカル接続損失が０．４ｄＢ以下となり、かつ反射減衰量が４０ｄＢ以上となる。また、このＭＭＦ同士を接続した場合には、融着接続損失が波長１．５５μｍで０．２ｄＢ以下、メカニカル接続損失が０．４ｄＢ以下となる。
【００２２】
また、このＭＭＦを通常のＳＭＦと接続した時、モード分散が波長１．２〜１．６μｍの間で０．５ｎｓ／ｋｍ以下となり、かつ光源のＲＭＳ（Root mean aquared）スペクトル幅５ｎｍ以下の時、波長分散とモード分散からなる全分散によるパルス幅の劣化が波長１．２〜１．６μｍの間で１ｎｓ／ｋｍ以下となる。
【００２３】
本発明のＭＭＦにおいて、コア部１とトレンチ層３との間のトレンチ内側領域６は、図１に示すように、トレンチ層３の外側のクラッド部２と同じ屈折率として構成してもよいし、このトレンチ内側領域６をクラッド部２と異なる屈折率で構成してもよい。後者の場合、トレンチ内側領域６のクラッド部２に対する比屈折率差Δ´を、−０．２％≦Δ´≦０．２％の範囲内とすることが好ましい。
【００２４】
このＭＭＦは、シンプルな構成で非常に低い曲げ損失を有し、かつ光伝送路に使用される通常のＳＭＦと非常に低い接続損失で接続できることから、配線の柔軟性や施工性が要求される屋内配線に適用し、光通信性能を向上させることができる。
【実施例】
【００２５】
［実施例１］
図１に示す屈折率分布を有し、ｒ１＝３μｍ、ｒ２＝６μｍ、Δ１＝０．５％、Δ２＝０．３％のコア部を有し、トレンチ層の位置と幅は一定とし（ｒ３＝８μｍ、ｒ４＝１４μｍ）、トレンチ層の比屈折率差Δ３を０〜−０．８％の間で変え、得られるＭＭＦの特性を計算した。波長１．５５μｍにおける光学特性を表１に示す。
【００２６】
【表１】
2006078543.tif 000003
【００２７】
表１からわかるように、トレンチ層の比屈折率差Δ３を変えても、Δｎｇ（Δｎｇ＝ｎｇｆ−ｎｇｈ）を除く各特性はほとんど変わらない。ただし、ｎｇｆとｎｇｈはファイバの基本モード（ＬＰ０１）と高次モード（ＬＰ１１）の等価群屈折率を表す。また、トレンチ層の比屈折率差Δ３が−０．７％〜−０．２％の範囲では、｜Δｎｇ｜≦５×１０−４となる。
マルチモード伝搬のモード分散によるパルス信号のパルス増加の上限は、次式（１）
【００２８】
【数１】
2006078543.tif 000004
【００２９】
（式中、Ｌは伝搬距離、ｃは光速を表す。）で評価できる。｜Δｎｇ｜≦５×１０−４である場合、モード分散による信号の劣化は最大１．７ｎｓ／ｋｍになるが、実際のファイバはＳＭＦと接続して使用するので、その際に高次モードがほとんど励振されず、実際のモード分散による信号の劣化は０．３ｎｓ／ｋｍ以下である。
【００３０】
図１に示す屈折率分布を有し、ｒ１＝３μｍ、ｒ２＝６μｍ、Δ１＝０．５％、Δ２＝０．３％のコア部を有し、トレンチ層の幅と比屈折率差Δ３は一定とし（ｒ４−ｒ３＝６μｍ、Δ３＝−０．４％）、トレンチ層の位置、すなわちコア部中心からトレンチ層の内側エッジまでの距離ｒ３を６μｍ〜１０μｍの間で変え、得られるＭＭＦの特性を計算した。波長１．５５μｍにおける光学特性を表２に示す。
【００３１】
【表２】
2006078543.tif 000005
【００３２】
表２からわかるように、トレンチ層の位置を変えても、Δｎｇを除く各特性はほとんど変わらない。また、ｒ３が６．５μｍ〜９．５μｍの範囲では、｜Δｎｇ｜≦５×１０−４となる。
【００３３】
図１に示す屈折率分布を有し、ｒ１＝３μｍ、ｒ２＝６μｍ、Δ１＝０．５％、Δ２＝０．３％のコア部を有し、トレンチ層の位置と比屈折率差Δ３は一定とし（ｒ３＝８μｍ、Δ３＝−０．４％）、トレンチ層の幅（ｒ４−ｒ３）を２μｍ〜１０μｍの間で変え、得られるＭＭＦの特性を計算した。波長１．５５μｍにおける光学特性を表３に示す。
【００３４】
【表３】
2006078543.tif 000006
【００３５】
表３からわかるように、トレンチ層の幅を変えても、Δｎｇを除く各特性はほとんど変わらない。また、トレンチ層の幅（ｒ４−ｒ３）が４．０μｍ〜１０．０μｍの範囲では、｜Δｎｇ｜≦１×１０−４となる。
【００３６】
以上の結果より、ｒ１＝３μｍ、ｒ２＝６μｍ、Δ１＝０．５％、Δ２＝０．３％のコア部に対して、トレンチ層の位置、幅又は比屈折率差を変えることにより、ＭＭＦの光学特性を大幅に変えることなく、モード分散を支配する｜Δｎｇ｜及び曲げ損失を調整することができる。
【００３７】
実際に、図１に示す屈折率分布を有し、ｒ１＝３μｍ、ｒ２＝６μｍ、Δ１＝０．５％、Δ２＝０．３％のコア部と、ｒ３＝８μｍ、ｒ４＝１４μｍ、Δ３＝−０．４％のトレンチ層をもつＭＭＦを作製した。このＭＭＦの基本モード（ＬＰ０１）と高次モード（ＬＰ１１）の等価群屈折率を測定した結果を図２に示す。図示のように、両モード間の群屈折率差｜Δｎｇ｜は波長１．２〜１．６μｍで２×１０−４以下である。
【００３８】
また、このＭＭＦの基本モード（ＬＰ０１）のモードフィールド径（Mode-field diameter；ＭＦＤ）と波長との関係を図３に示す。このＭＭＦのＭＦＤは、光伝送路に使用される通常のＳＭＦのそれとほぼ同じであることから、通常のＳＭＦと低い接続損失で接続できる。
【００３９】
また、このＭＭＦの基本モード（ＬＰ０１）の波長分散特性を図４に示す。波長分散によるパルス信号のパルス幅増加は、次式（２）
【００４０】
【数２】
2006078543.tif 000007
【００４１】
（式中、Ｌは伝搬距離、Ｄは波長分散、δλは光源のスペクトル幅を表す。）で評価できる。ここで波長１．５５μｍの光源はδλ＝５ｎｍとすると、波長分散による信号の劣化は約０．１ｎｓ／ｋｍとなる。
【００４２】
試作したＭＭＦは、波長１．５５μｍで曲げ直径φ＝１０ｍｍにおける曲げ損失が０．０２ｄＢ／ｍ、モード分散による信号の劣化は０．１ｎｓ／ｋｍ以下であり、波長分散による信号の劣化と同程度となる。また、このＭＭＦは、光伝送路に使用される通常のＳＭＦと接続した場合、波長１．５５μｍにおいて、融着接続損失が０．０２ｄＢ、それぞれのファイバ端に光コネクタを成端して突き合わせ接続した場合のメカニカル接続損失が０．０５ｄＢと低損失で接続できた。
【００４３】
［実施例２］
図１に示す屈折率分布を有し、ｒ１＝２．７μｍ、ｒ２＝５．４μｍ、Δ１＝０．６％、Δ２＝０．４％のコア部を有し、トレンチ層の位置と幅は一定とし（ｒ３＝８μｍ、ｒ４＝１６μｍ）、トレンチ層の比屈折率差Δ３を０〜−１．０％の間で変え、得られるＭＭＦの特性を計算した。波長１．５５μｍにおける光学特性を表４に示す。
【００４４】
【表４】
2006078543.tif 000008
【００４５】
表４からわかるように、トレンチ層の比屈折率差Δ３を変えても、Δｎｇを除く各特性はほとんど変わらない。また、トレンチ層の比屈折率差Δ３が−１．０％〜−０．２％の範囲では、｜Δｎｇ｜≦５×１０−４となる。
【００４６】
図１に示す屈折率分布を有し、ｒ１＝２．７μｍ、ｒ２＝５．４μｍ、Δ１＝０．６％、Δ２＝０．４％のコア部を有し、トレンチ層の幅と比屈折率差Δ３は一定とし（ｒ４−ｒ３＝８μｍ、Δ３＝−０．５％）、トレンチ層の位置、すなわちコア部中心からトレンチ層の内側エッジまでの距離ｒ３を６μｍ〜１０μｍの間で変え、得られるＭＭＦの特性を計算した。波長１．５５μｍにおける光学特性を表５に示す。
【００４７】
【表５】
2006078543.tif 000009
【００４８】
表５からわかるように、トレンチ層の位置を変えても、Δｎｇを除く各特性はほとんど変わらない。また、ｒ３が７．０μｍ〜９．５μｍの範囲では、｜Δｎｇ｜≦５×１０−４となる。
【００４９】
図１に示す屈折率分布を有し、ｒ１＝２．７μｍ、ｒ２＝５．４μｍ、Δ１＝０．６％、Δ２＝０．４％のコア部を有し、トレンチ層の位置と比屈折率差Δ３は一定とし（ｒ３＝８μｍ、Δ３＝−０．５％）、トレンチ層の幅（ｒ４−ｒ３）を２μｍ〜１０μｍの間で変え、得られるＭＭＦの特性を計算した。波長１．５５μｍにおける光学特性を表６に示す。
【００５０】
【表６】
2006078543.tif 000010
【００５１】
表６からわかるように、トレンチ層の幅を変えても、Δｎｇを除く各特性はほとんど変わらない。また、トレンチ層の幅（ｒ４−ｒ３）が３．０μｍ〜１０．０μｍの範囲では、Δｎｇ｜≦１×１０−４となる。
【００５２】
以上の結果より、ｒ１＝２．７μｍ、ｒ２＝５．４μｍ、Δ１＝０．６％、Δ２＝０．４％のコア部に対して、トレンチ層の位置、幅又は比屈折率差を変えることにより、ＭＭＦの光学特性を大幅に変えることなく、モード分散を支配する｜Δｎｇ｜及び曲げ損失を調整することができる。
【００５３】
実際に、図１に示す屈折率分布を有し、ｒ１＝２．７μｍ、ｒ２＝５．４μｍ、Δ１＝０．６％、Δ２＝０．４％のコア部と、ｒ３＝８μｍ、ｒ４＝１６μｍ、Δ３＝−０．５％のトレンチ層をもつＭＭＦを作製した。このＭＭＦの基本モード（ＬＰ０１）と高次モード（ＬＰ１１）の等価群屈折率を測定した結果を図５に示す。図示のように、両モード間の群屈折率差｜Δｎｇ｜は波長１．２〜１．６μｍで１×１０−４以下である。
【００５４】
また、このＭＭＦの基本モードのＭＦＤと波長との関係を図６に示す。このＭＭＦのＭＦＤは、光伝送路に使用される通常のＳＭＦのそれよりもやや小さくなっているが、通常のＳＭＦと低い接続損失で接続できる。
【００５５】
また、このＭＭＦの基本モード（ＬＰ０１）の波長分散特性を図７に示す。波長分散によるパルス信号（波長１．５５μｍの光源はδλ＝５ｎｍとする）の劣化は、約０．１ｎｓ／ｋｍとなる。
【００５６】
試作したＭＭＦは、波長１．５５μｍで曲げ直径φ＝１０ｍｍにおける曲げ損失が０．００６ｄＢ／ｍ、モード分散による信号の劣化は０．１ｎｓ／ｋｍ以下であった。また、このＭＭＦは、光伝送路に使用される通常のＳＭＦと接続した場合、波長１．５５μｍにおいて、融着接続損失が０．０５ｄＢ、それぞれのファイバ端に光コネクタを成端して突き合わせ接続した場合のメカニカル接続損失が０．０７ｄＢと低損失で接続できた。
【図面の簡単な説明】
【００５７】
【図１】本発明に係るＭＭＦの屈折率分布を例示するグラフである。
【図２】本発明に係る実施例１で試作したＭＭＦの波長と等価群屈折率の関係を示すグラフである。
【図３】本発明に係る実施例１で試作したＭＭＦの波長とＭＦＤの関係を示すグラフである。
【図４】本発明に係る実施例１で試作したＭＭＦの波長と分散の関係を示すグラフである。
【図５】本発明に係る実施例２で試作したＭＭＦの波長と等価群屈折率の関係を示すグラフである。
【図６】本発明に係る実施例２で試作したＭＭＦの波長とＭＦＤの関係を示すグラフである。
【図７】本発明に係る実施例２で試作したＭＭＦの波長と分散の関係を示すグラフである。
【符号の説明】
【００５８】
１…コア部、２…クラッド部、３…トレンチ層、４…第１コア、５…第２コア、６…トレンチ内側領域。
【図１】
2006078543.tif 000011
【図２】
2006078543.tif 000012
【図３】
2006078543.tif 000013
【図４】
2006078543.tif 000014
【図５】
2006078543.tif 000015
【図６】
2006078543.tif 000016
【図７】
2006078543.tif 000017